НАНОРАЗМЕРНЫЕ ОКСИДЫ И СУЛЬФИДЫ ПЕРЕХОДНЫХ МАТЕРИАЛОВ С НЕПОЛЯРНЫМ ПОКРЫТИЕМ

1. Способ получения частиц функционализированного наноразмерного оксида или сульфида переходного металла, включающий следующие стадии:
а. Получение тройной системы растворителей, включающей полярный растворитель, неполярный растворитель и промежуточный растворитель, обеспечивающий смешиваемость всех трех компонентов;
б. Получение смеси соли переходного металла и тройного растворителя;
в. Получение смеси подходящего источника оксида или сульфида и тройного растворителя;
г. Получение смеси неполярного покрывающего агента и неполярного растворителя;
д. Смешивание полученных смесей;
е. Выделение полученных частиц функционализированного наноразмерного оксида или сульфида переходного металла.
2. Способ в соответствии с п.1, в котором стадия (д) включает смешивание смесей, полученных на стадиях (б) и (в) с получением смеси (д), и прибавление (г) к (д) перед выделением конечного функционализированного наноразмерного оксида или сульфида переходного металла.
3. Способ в соответствии с п.1, в котором стадия (д) включает прибавление части (г) к (б) и прибавление (в) или (г) к осадку оксида или сульфида.
4. Способ в соответствии с п.1, в котором система тройного растворителя представляет собой систему вода-спирт-хлорированный алкан.
5. Способ в соответствии с п.1, в котором растворители выбирают из этанола, метанола, н-пропанола, изопропанола, этиленгликоля, бутанола, хлороформа, дихлорметана и дихлорэтана.
6. Способ в соответствии с п.1, в котором система тройного растворителя представляет собой систему вода-изопропанол-дихлорметан.
7. Способ в соответствии с п.1, в котором система тройного растворителя включает изопропанол, воду и дихлорметан при соотношении 60:30:10 частей по массе.
8. Способ в соответствии с п.1, в котором тройная система растворителя включает 20-30% частей по массе воды, 60-80% частей по массе изопропанола и 1-10% частей по массе дихлорметана.
9. Способ в соответствии с п.1, в котором соль переходного металла растворима.
10. Способ в соответствии с п.1, в котором соль переходного металла представляет собой ацетат цинка или ацетат кадмия.
4
2
2
2
11. Способ в соответствии с п.1, в котором подходящий источник кислорода или серы выбирают из группы, включающей NaOH (гидроксид натрия), LiOH (гидроксид лития), КОН (гидроксид калия), NHOH (гидроксид аммония), NaS (сульфид натрия), LiS (сульфид лития), KS (сульфид калия) и тиоацетамид.
12. Способ в соответствии с п.1, в котором неполярный покрывающий агент выбирают из группы, включающей 2-меркаптобензотиазол, бис-бензотиазол-2,2'дисульфид, N-оксидиэтилен-2-бензотиазолсульфенамид, N-оксидиэтилентиокарбомоил-N-оксидиэтиленсульфенамид, тетраметилтиурамдисульфид, тетраметилтиураммоносульфид, тетраэтилтиурамдисульфид, тетраэтилтиураммоносульфид, тетрабензилтиурамдисульфид, тетрабензилтиураммоносульфид, тетрабутилтиурамдисульфид, тетрабутилтиураммоносульфид, тетраизопропилтиурамдисульфид, тетраизопропилтиураммоносульфид, N-циклогексилтиофталимид, N-циклогексил-2-бензотиазолсульфенамид, N-трет-бутил-2-бензотиазолсульфенамид, 4-морфолинил-2-бензотиазолдисульфид, дипентаметилентиурамдисульфид, дипентаметилентиураммоносульфид, дипентаметилентиурамтетрасульфид, 4,4'-дитиоморфолин, 2-меркаптотолуимидазол, этилентиомочевину, триметилтиомочевину, 1,3-диэтилтиомочевину,и 1,3-дибутилтиомочевину.
13. Способ в соответствии с п.1, в котором температура реакции с целью растворения соли переходного металла поддерживается между температурами застывания и кипения тройной системы растворителей.
14. Способ в соответствии с п.1, в котором температура реакции составляет от 30 до 50°С.
15. Способ по п.1, в котором время реакции до прибавления неполярного покрывающего агента составляет 30 с или менее.
16. Способ в соответствии с п.1, дополнительно включающий стадию нагревания (е) под вакуумом, что позволяет удалить неполярный растворитель.
17. Способ в соответствии с п.1, дополнительно включающий стадию центрифугирования и сушки полученной смеси оксида и/или сульфида.
18. Способ получения частиц функционализированного наноразмерного оксида или сульфида переходного металла, включающий следующие стадии:
а. Получение тройной системы растворителей, включающей полярный растворитель, неполярный растворитель и промежуточный растворитель, обеспечивающий смешиваемость всех трех компонентов;
б. Разделение смешанной тройной системы растворителей на две части;
в. Получение смеси соли переходного металла и одной части смешанной системы тройного растворителя;
г. Получение смеси подходящего источника оксида или сульфида и другой части смешанной системы тройного растворителя;
д. Получение смеси неполярного покрывающего агента и неполярного растворителя;
е. Смешивание части (д) и (в);
ж. Прибавление (г) и оставшейся части (д) в качестве альтернативы к (е); и
з. Выделение полученных частиц функционализированного наноразмерного оксида или сульфида переходного металла.
19. Способ в соответствии с п.18, в котором количества применяемых реагентов определяются в соответствии со стехиометрией.
20. Способ в соответствии с п.18, в котором количество неполярного покрывающего агента не превышает 0,15 части от количества соли переходного металла.
21. Способ в соответствии с п.8, в котором неполярный конечный покрывающий агент представляет собой тетраметилтиурам (ТМТ).
22. Способ в соответствии с п.18, в котором неполярный конечный покрывающий агент представляет собой N-циклогексилтиофталимид (ЦТФ).
2
23. Способ в соответствии с п.18, в котором для получения ZnS применяют NaS.
2
24. Способ в соответствии с п.18, в котором для получения ZnS применяют газообразный HS.
25. Способ в соответствии с п.18, в котором для получения CdS применяют ацетат кадмия.
26. Наноразмерные частицы оксида или сульфида переходного металла, функционализированного неполярным конечным покрытием.
27. Наноразмерные частицы оксида или сульфида переходного металла, функционализированного неполярным конечным покрытием, в соответствии с п.26, полученные способом в соответствии с п.1.
28. Применение наноразмерных частиц оксида или сульфида переходного металла, функционализированных неполярным конечным покрытием, в качестве поглотителей ультрафиолетового света.
29. Применение наноразмерных частиц оксида или сульфида переходного металла, функционализированных неполярным конечным покрытием, в процессе получения каучуковой композиции.
30. Применение в соответствии с п.29, в котором процессом является вулканизация.